(57)【要約】【課題】  ブルーレイ及び赤外光を効果的に遮断し、目の保護効果を達成する光学レンズの製造方法を提供する。【解決手段】  ステップ１は、１枚のレンズ基板を設置し、レンズ基板上に蒸着予定面を形成する。ステップ２は、真空蒸着法によってレンズ基板の片側の蒸着予定面に一層の二酸化ケイ素層を蒸着する。ステップ３は、真空蒸着法によって二酸化ケイ素層に一層のジルコニア層を蒸着する。ステップ４は、上記のステップ２及びステップ３を繰り返すことによって、交互積層法によって複数層の二酸化ケイ素層と複数層のジルコニア層とを蒸着する。ステップ５は、上記のステップ２を繰り返し、一つの多層積層構造を形成する。本多層積層構造を通して、光学レンズで光の中の一部のブルーレイ及び赤外光を遮断することによって、目の保護効果を達成する。【選択図】図１
2016042178.tif 000002
【特許請求の範囲】
【請求項１】
１枚のレンズ基板を設置し、前記レンズ基板上に蒸着予定面を形成するステップ１と、
真空蒸着法によって前記レンズ基板の片側の前記蒸着予定面に一層の二酸化ケイ素層を蒸着するステップ２と、
真空蒸着法によって前記二酸化ケイ素層に一層のジルコニア層を蒸着するステップ３と、
前記ステップ２及び前記ステップ３を繰り返し、交互積層法によって複数層の二酸化ケイ素層と複数層のジルコニア層とを蒸着するステップ４と、
前記ステップ２を繰り返し、交互積層した複数層の二酸化ケイ素層及びジルコニア層の上に更に一層の二酸化ケイ素層を形成することによって、一層多い積層構造の光学レンズを形成するステップ５と、
を含み、光の中の一部のブルーレイ及び赤外光を遮断するように光学レンズに多層積層構造を構成することを特徴とする光学レンズの製造方法。
【請求項２】
１枚のレンズ基板を設置し、前記レンズ基板上に蒸着予定面を形成するステップ１と、
真空蒸着法によって前記レンズ基板の片側の前記蒸着予定面に一層の二酸化ケイ素層を蒸着するステップ２と、
真空蒸着法によって前記二酸化ケイ素層に一層の五酸化三チタン層を蒸着するステップ３と、
前記ステップ２及び前記ステップ３を繰り返し、交互積層法によって複数層の二酸化ケイ素層と複数層の五酸化三チタン層とを蒸着するステップ４と、
前記ステップ２を繰り返し、交互積層した複数層の二酸化ケイ素層及び五酸化三チタン層の上に更に一層の二酸化ケイ素層を形成することによって、一層多い積層構造の光学レンズを形成するステップ５と、
を含み、光の中の一部のブルーレイ及び赤外光を遮断するように光学レンズに多層積層構造を構成することを特徴とする光学レンズの製造方法。
【請求項３】
１枚のレンズ基板を設置し、前記レンズ基板上に蒸着予定面を形成するステップ１と、
真空蒸着法によって前記レンズ基板の片側の前記蒸着予定面に一層の二酸化ケイ素層を蒸着するステップ２と、
真空蒸着法によって前記二酸化ケイ素層に一層の酸化チタン層を蒸着するステップ３と、
前記ステップ２及び前記ステップ３を繰り返し、交互積層法によって複数層の二酸化ケイ素層と複数層の酸化チタン層とを蒸着するステップ４と、
前記ステップ２を繰り返し、交互積層した複数層の二酸化ケイ素層及び酸化チタン層の上に更に一層の二酸化ケイ素層を形成することによって、一層多い積層構造の光学レンズを形成するステップ５と、
を含み、光の中の一部のブルーレイ及び赤外光を遮断するように光学レンズに多層積層構造を構成することを特徴とする光学レンズの製造方法。
【請求項４】
１枚のレンズ基板を設置し、前記レンズ基板上に蒸着予定面を形成するステップ１と、
真空蒸着法によって前記レンズ基板の片側の前記蒸着予定面に一層の二酸化ケイ素層を蒸着するステップ２と、
真空蒸着法によって前記二酸化ケイ素層に一層のジルコニアと酸化チタンとからなる混合材料層を蒸着するステップ３と、
前記ステップ２及び前記ステップ３を繰り返し、交互積層法によって複数層の二酸化ケイ素層と複数層の混合材料層とを蒸着するステップ４と、
前記ステップ２を繰り返し、交互積層した複数層の二酸化ケイ素層及び混合材料層の上に更に一層の二酸化ケイ素層を形成することによって、一層多い積層構造の光学レンズを形成するステップ５と、
を含み、光の中の一部のブルーレイ及び赤外光を遮断するように光学レンズに多層積層構造を構成することを特徴とする光学レンズの製造方法。
【請求項５】
前記蒸着予定面は、前記レンズ基板の片側又は両側に形成されることを特徴とする請求項１から４のいずれか一項記載の光学レンズの製造方法。
【請求項６】
前記多層積層構造は、５層又は７層であることを特徴とする請求項１から４のいずれか一項記載の光学レンズの製造方法。
【請求項７】
レンズ基板（１）と、
前記レンズ基板上の蒸着予定面（１０）に真空蒸着法によって蒸着される複数層の第一塗層（７）、及び、隣接する前記第一塗層の間に真空蒸着法によって蒸着される複数層の第二塗層（８）と、
を備え、
前記第一塗層は二酸化ケイ素であり、
前記第二塗層はジルコニア、五酸化三チタン、酸化チタン、又はジルコニアと酸化チタンとからなる混合材料であり、
前記複数層の第一塗層及び前記複数層の第二塗層は、光の中の一部のブルーレイ及び赤外光を遮断するように積層した多層積層構造を構成することを特徴とする光学レンズ。
【請求項８】
前記蒸着予定面は、前記レンズ基板の片側又は両側に形成されることを特徴とする請求項７記載の光学レンズ。
【請求項９】
前記多層積層構造は５層又は７層であることを特徴とする請求項７記載の光学レンズ。
【請求項１０】
前記レンズ基板は、ガラス、ポリカーボネート、アクリル樹脂、ＣＲ３９樹脂、ＮＫ５５樹脂、ＭＲ７樹脂、ＭＲ７．４樹脂、ＭＲ８樹脂、ＭＲ１０樹脂又はルチルクォーツ材質によって製造されることを特徴とする請求項７記載の光学レンズ。
【発明の詳細な説明】
【技術分野】
【０００１】
本発明は、ブルーレイ及び赤外光を効果的に遮断する光学レンズの製造方法、及び光学レンズに関する。
【背景技術】
【０００２】
科学技術の進歩と人類の生活パターンの変化に連れ、テレビ、コンピュータ、タブレットＰＣ及びスマートフォン等電子商品と照明設備は、日常生活上必要不可欠なものとなっている。上述の全ての電子商品は、スクリーン及び照明の光の中にブルーレイを含有し、また強烈な日光も高エネルギーをもつ可視光及び非可視光を含有する。その中の可視光の中のブルーレイは、目を通過して黄斑部や網膜に到達するので、長期間ブルーレイにさらされると黄斑変性又は白内障を来たすおそれがある。
【０００３】
従来の光学レンズ、特に視力矯正に使われる光学レンズは、全て反射防止、外部光の紅外線及び紫外線の吸收、靜電気除去、又は低周波放射や眩光等の技術改良を強調する。例えば特許文献１（台湾実用新案公告第Ｍ３１１８９３号）「強化レンズ」の場合は、レンズ基材に少なくとも１層のコーティングを施す。そのコーティングは、化学コーティング法(浸漬、溶射)又は物理コーティング法(真空蒸着、イオンプレーティング)で基材表面を被覆し、コーティングを基材表面の曲率半径に符合させることによって、反射防止、高透過率及び導電性のレンズを形成する。
【先行技術文献】
【特許文献】
【０００４】
【特許文献１】台湾実用新案公告第Ｍ３１１８９３号
【発明の概要】
【発明が解決しようとする課題】
【０００５】
しかし従来の光学レンズは、ブルーレイが目に対する影響を考慮していないため、従来の光学レンズに使用されるコーティング技術及び方法は、光学レンズがブルーレイを効果的に遮断することができず、過量のブルーレイのダメージから目を守ることができない。
このために、本案の発明者は、従来の光学レンズがブルーレイと赤外光を遮断できない問題に対して、長年の研究と実験テストにより、本発明を完成した。
【０００６】
本発明の目的は、従来の光学レンズ技術がブルーレイ及び赤外光を効果的に遮断できないという問題を解決することによって、目の保護効果、特に、年齢に関連する黄斑部病変及び白内障の予防効果を達成することにある。
【課題を解決するための手段】
【０００７】
本発明のブルーレイ及び赤外光を効果的に遮断する光学レンズの製造方法は、以下のステップ１〜５を含む。
ステップ１は、１枚のレンズ基板を設置し、レンズ基板上に蒸着予定面を形成する。
ステップ２は、真空蒸着法によってレンズ基板の片側の蒸着予定面に一層の二酸化ケイ素層を蒸着する。
ステップ３は、真空蒸着法によって二酸化ケイ素層に一層のジルコニア層を蒸着する。
ステップ４は、上記のステップ２及びステップ３を繰り返すことによって、交互積層法で複数層の二酸化ケイ素層と複数層のジルコニア層とを蒸着する。
ステップ５は、上記のステップ２を繰り返し、一つの多層積層構造を形成する。
【０００８】
本発明のブルーレイ及び赤外光を効果的に遮断する光学レンズの製造方法は、その中のジルコニア層の代わりに、五酸化三チタン層、酸化チタン層、又はジルコニアと酸化チタンとからなる混合材料層を使うことができる。
また、蒸着予定面は、レンズ基板の片側又は両側に形成される。
【０００９】
本発明のブルーレイ及び赤外光を効果的に遮断する光学レンズは、レンズ基板と、レンズ基板上の蒸着予定面に真空蒸着法によって蒸着される複数層の第一塗層、及び、隣接する第一塗層の間に真空蒸着法によって蒸着される複数層の第二塗層と、を備える。第一塗層は二酸化ケイ素である。第二塗層はジルコニア、五酸化三チタン、酸化チタン、又はジルコニアと酸化チタンとからなる混合材料である。
【００１０】
よって、本発明の光学レンズは上記の多層積層構造を利用し、光学レンズで光の中の一部のブルーレイと赤外光を遮断し、かつ使目保持涼爽、年齢に関連する黄斑部病変及び白内障の予防効果を達成することによって、目の疲労感を軽減させ、また見つめる時間を長くすることができる。
【図面の簡単な説明】
【００１１】
【図１】本発明の光学レンズの製造方法の実施例（一）の流れ図である。
【図２】本発明の光学レンズの製造方法の実施例（二）の流れ図である。
【図３】本発明の光学レンズの製造方法の実施例（三）の流れ図である。
【図４】本発明の光学レンズの製造方法の実施例（四）の流れ図である。
【図５】本発明の光学レンズの断面図である。
【図６】図５のＡ部の拡大図である。
【発明を実施するための形態】
【００１２】
本発明の光学レンズの製造方法の実施例について、図１〜図４を参照して説明する。
＜実施例（一）＞
図１に本発明のブルーレイ及び赤外光を効果的に遮断する光学レンズの製造方法の実施例（一）を示す。この方法は少なくとも下記のステップを含む。
【００１３】
ステップ１は、１枚のレンズ基板１を設置する。レンズ基板１はガラス、樹脂、ポリカーボネート、アクリル樹脂、ＣＲ３９樹脂、ＮＫ５５樹脂、ＭＲ−シリーズ樹脂（例えばＭＲ７樹脂、ＭＲ７．４樹脂ＭＲ８樹脂、ＭＲ１０樹脂等）又はルチルクォーツ（トライベックス）等材質によって製造される光学レンズであって、かつレンズ基板１を予め必要な形状、例えば凸レンズ、凹レンズ、近視矯正用レンズ、遠視矯正用レンズ、散光レンズ、老眼鏡、モニターレンズ又は他の幾何形状のレンズ等のニーズによってカットする。レンズ基板１の片側又は両側に蒸着予定面１０を設置することによって、レンズ基板１上の蒸着予定面１０にコーティング作業を行うことができる。
【００１４】
ステップ２は、真空蒸着法によってレンズ基板１の片側の蒸着予定面１０に一層の二酸化ケイ素層２を蒸着する。本発明で二酸化ケイ素層２を使う理由は光学レンズで使う真空蒸着技術は非常に精密な技術であるからである。蒸着過程において、調整して計算した厚さに従って、コーティング材料を精確に光学レンズに均等に積層することによって、光遮断効果が均一になり、商品の安定度や品質が向上する。かつ二酸化ケイ素の蒸発係数が低く、また屈折率も低く、コストが比較的低いために、二酸化ケイ素コーティングの積層結果と精度の制御がし易く、安定した生産効率及び一番大きな経済効果が得られる。
【００１５】
ステップ３は、真空蒸着法によって二酸化ケイ素層２に一層のジルコニア層３を蒸着し、そのジルコニア層３の安定性が高く、また屈折率も高いために、ジルコニア層３の積層結果と精度の制御がし易く、かつ二酸化ケイ素層２に合わせてレンズ基板でのブルーレイ及び赤外光の遮断効果を得ることができる。
ステップ４は、上記のステップ２及びステップ３を繰り返すことによって、交互積層法によって複数層の二酸化ケイ素層２とジルコニア層３とを蒸着する。
ステップ５は、上記のステップ２を繰り返し、交互積層した複数層の二酸化ケイ素層２及びジルコニア層３の上に更に一層の二酸化ケイ素層２を形成することによって、一層多い積層構造の光学レンズを形成する。
【００１６】
本多層積層構造を通して、光学レンズで光の中の一部のブルーレイ及び赤外光を遮断することによって、目の保護効果を達成する。発明者が長期間にわたり試験した結果、レンズ基板１に５層又は７層の積層構造を蒸着したとき、一番積層効果が良く、かつレンズ基板１のブルーレイ及び赤外光を効果的に遮断することを発見した。
【００１７】
＜実施例（二）＞
図２に本発明のブルーレイ及び赤外光を効果的に遮断する光学レンズの製造方法の実施例（二）を示す。この方法は少なくとも下記のステップを含む。
【００１８】
ステップ１は、１枚のレンズ基板１を設置する。レンズ基板１はガラス、樹脂、ポリカーボネート、アクリル樹脂、ＣＲ３９樹脂、ＮＫ５５樹脂、ＭＲ−シリーズ樹脂（例えばＭＲ７樹脂、ＭＲ７．４樹脂ＭＲ８樹脂、ＭＲ１０樹脂等）又はルチルクォーツ（トライベックス）等材質によって製造される光学レンズであって、かつレンズ基板１を予め必要な形状、例えば凸レンズ、凹レンズ、近視矯正用レンズ、遠視矯正用レンズ、散光レンズ、老眼鏡、モニターレンズ又は他の幾何形状のレンズ等のニーズによってカットする。レンズ基板１の片側又は両側に蒸着予定面１０を設置することによって、レンズ基板１上の蒸着予定面１０にコーティング作業を行うことができる。
【００１９】
ステップ２は、真空蒸着法によってレンズ基板１の片側の蒸着予定面１０に一層の二酸化ケイ素層２を蒸着する。本発明で二酸化ケイ素層２を使う理由は光学レンズで使う真空蒸着技術は非常に精密な技術であるからである。蒸着過程において、調整して計算した厚さに従って、コーティング材料を精確に光学レンズに均等に積層することによって、光遮断効果が均一になり、商品の安定度や品質が向上する。かつ二酸化ケイ素の蒸発係数が低く、また屈折率も低く、コストが比較的低いために、二酸化ケイ素コーティングの積層結果と精度の制御がし易く、安定した生産効率及び一番大きな経済効果が得られる。
【００２０】
ステップ３は、真空蒸着法によって二酸化ケイ素層２に一層の五酸化三チタン層４を蒸着する。五酸化三チタン層４の安定性が高く、また屈折率も高いために、五酸化三チタン層４の積層結果と精度の制御がし易く、かつ二酸化ケイ素層２に合わせてレンズ基板でのブルーレイ及び赤外光の遮断効果を得ることができる。
ステップ４は、上記のステップ２及びステップ３を繰り返すことによって、交互積層法によって複数層の二酸化ケイ素層２と五酸化三チタン層４とを蒸着する。
ステップ５は、上記のステップ２を繰り返し、交互積層した複数層の二酸化ケイ素層２及び五酸化三チタン層４の上に更に一層の二酸化ケイ素層２を形成することによって、一層多い積層構造の光学レンズを形成する。
【００２１】
本多層積層構造を通して、光学レンズで光の中の一部のブルーレイ及び赤外光を遮断することによって、目の保護効果を達成する。発明者が長期間にわたり試験した結果、レンズ基板１に５層又は７層の積層構造を蒸着したとき、一番積層効果が良く、かつレンズ基板１のブルーレイ及び赤外光を効果的に遮断することを発見した。
【００２２】
＜実施例（三）＞
図３に本発明のブルーレイ及び赤外光を効果的に遮断する光学レンズの製造方法の実施例（三）を示す。この方法は少なくとも下記のステップを含む。
【００２３】
ステップ１は、１枚のレンズ基板１を設置する。レンズ基板１はガラス、樹脂、ポリカーボネート、アクリル樹脂、ＣＲ３９樹脂、ＮＫ５５樹脂、ＭＲ−シリーズ樹脂（例えばＭＲ７樹脂、ＭＲ７．４樹脂ＭＲ８樹脂、ＭＲ１０樹脂等）又はルチルクォーツ（トライベックス）等材質によって製造される光学レンズであって、かつレンズ基板１を予め必要な形状、例えば凸レンズ、凹レンズ、近視矯正用レンズ、遠視矯正用レンズ、散光レンズ、老眼鏡、モニターレンズ又は他の幾何形状のレンズ等のニーズによってにカットする。レンズ基板１の片側又は両側に蒸着予定面１０を設置することによって、レンズ基板１上の蒸着予定面１０にコーティング作業を行うことができる。
【００２４】
ステップ２は、真空蒸着法によってレンズ基板１の片側の蒸着予定面１０に一層の二酸化ケイ素層２を蒸着する。本発明で二酸化ケイ素層２を使う理由は光学レンズで使う真空蒸着技術は非常に精密な技術であるからである。蒸着過程において、調整して計算した厚さに従って、コーティング材料を精確に光学レンズに均等に積層することによって、光遮断効果が均一になり、商品の安定度や品質が向上する。かつ二酸化ケイ素の蒸発係数が低く、また屈折率も低く、コストが比較的低いために、二酸化ケイ素コーティングの積層結果と精度の制御がし易く、安定した生産効率及び一番大きな経済効果が得られる。
【００２５】
ステップ３は、真空蒸着法によって二酸化ケイ素層２に一層の酸化チタン層５を蒸着する。酸化チタン層５の安定性が高く、また屈折率も高いために、二酸化チタン層５の厚い積層と精度の制御がし易く、かつ二酸化ケイ素層２に合わせてレンズ基板でのブルーレイ及び赤外光の遮断効果を得ることができる。
ステップ４は、上記のステップ２及びステップ３を繰り返すことによって、交互積層法によって複数層の二酸化ケイ素層２と酸化チタン層５とを蒸着する。
ステップ５は、上記のステップ２を繰り返し、交互積層した複数層の二酸化ケイ素層２及び酸化チタン層５の上に更に一層の二酸化ケイ素層２を形成することによって、一層多い積層構造の光学レンズを形成する。
【００２６】
本多層積層構造を通して、光学レンズで光の中の一部のブルーレイ及び赤外光を遮断することによって、目の保護効果を達成する。発明者が長期間にわたり試験した結果、レンズ基板１に５層又は７層の積層構造を蒸着したとき、一番積層効果が良く、かつレンズ基板１のブルーレイ及び赤外光を効果的に遮断することを発見した。
【００２７】
＜実施例（四）＞
図４に本発明のブルーレイ及び赤外光を効果的に遮断する光学レンズの製造方法の実施例（四）を示す。この方法は少なくとも下記のステップを含む。
【００２８】
ステップ１は、１枚のレンズ基板１を設置する。レンズ基板１はガラス、樹脂、ポリカーボネート、アクリル樹脂、ＣＲ３９樹脂、ＮＫ５５樹脂、ＭＲ−シリーズ樹脂（例えばＭＲ７樹脂、ＭＲ７．４樹脂ＭＲ８樹脂、ＭＲ１０樹脂等）又はルチルクォーツ（トライベックス）等材質によって製造される光学レンズであって、かつレンズ基板１を予め必要な形状、例えば凸レンズ、凹レンズ、近視矯正用レンズ、遠視矯正用レンズ、散光レンズ、老眼鏡、モニターレンズ又は他の幾何形状のレンズ等のニーズによってにカットする。レンズ基板１の片側又は両側に蒸着予定面１０を設置することによって、レンズ基板１上の蒸着予定面１０にコーティング作業を行うことができる。
【００２９】
ステップ２は、真空蒸着法によってレンズ基板１の片側の蒸着予定面１０に一層の二酸化ケイ素層２を蒸着する。本発明で二酸化ケイ素層２を使う理由は光学レンズで使う真空蒸着技術は非常に精密な技術であるからである。蒸着過程において、調整して計算した厚さに従って、コーティング材料を精確に光学レンズに均等に積層することによって、光遮断効果が均一になり、商品の安定度や品質が向上する。かつ二酸化ケイ素の蒸発係数が低く、また屈折率も低く、コストが比較的低いために、二酸化ケイ素コーティングの積層結果と精度の制御がし易く、安定した生産効率及び一番大きな経済効果が得られる。
【００３０】
ステップ３は、真空蒸着法によって二酸化ケイ素層２に一層のジルコニアと酸化チタンとからなる混合材料層６を蒸着する。ジルコニアと酸化チタンとからなる混合材料層６の安定性が高く、また屈折率も高いために、混合材料層６の積層結果と精度の制御がし易く、かつ二酸化ケイ素層２に合わせてレンズ基板でのブルーレイ及び赤外光の遮断効果を得ることができる。
ステップ４は、上記のステップ２及びステップ３を繰り返すことによって、交互積層法により複数層の二酸化ケイ素層２と複数層のジルコニアと酸化チタンとからなる混合材料層６とを蒸着する。
ステップ５は、上記のステップ２を繰り返し、交互積層した複数層の二酸化ケイ素層２及び混合材料層６の上に更に一層の二酸化ケイ素層２を形成することによって、一層多い積層構造の光学レンズを形成する。
【００３１】
本多層積層構造を通して、光学レンズで光の中の一部のブルーレイ及び赤外光を遮断することによって、目の保護効果を達成する。発明者が長期間にわたり試験した結果、レンズ基板１に５層又は７層の積層構造を蒸着したとき、一番積層効果が良く、かつレンズ基板１のブルーレイ及び赤外光を効果的に遮断することを発見した。
【００３２】
＜光学レンズ＞
図５及び６に本発明のブルーレイ及び赤外光を効果的に遮断する光学レンズの実施例を示す。この光学レンズは少なくとも下記の構成を備える。
【００３３】
レンズ基板１。レンズ基板１はガラス、樹脂、ポリカーボネート、アクリル樹脂、ＣＲ３９樹脂、ＮＫ５５樹脂、ＭＲ−シリーズ樹脂（例えばＭＲ７樹脂、ＭＲ７．４樹脂、ＭＲ８樹脂、ＭＲ１０樹脂等）又はルチルクォーツ（トライベックス）等の材質によって製造される光学レンズであり、かつレンズ基板１を必要な形状、例えば凸透鏡、凹透鏡、近視レンズ、遠視レンズ、散光レンズ、老眼レンズ、モニターレンズ又は他の幾何形状のレンズ等のニーズによって予めにカットする。レンズ基板１の片側又は両側に蒸着予定面１０を設置することによって、レンズ基板１上の蒸着予定面１０にコーティング作業を行うことができる。
【００３４】
真空蒸着法によって複数層の第一塗層７をレンズ基板１上の蒸着予定面１０に蒸着する。第一塗層７は二酸化ケイ素である。本発明で二酸化ケイ素を第一塗層７とする理由は光学レンズで使う真空蒸着技術は非常に精密な技術であるからである。蒸着過程において、調整して計算した厚さに従って、コーティング材料を精確に光学レンズに均等に積層することによって、光遮断効果が均一になり、商品の安定度や品質が向上する。かつ二酸化ケイ素の蒸発係数が低く、また屈折率も低く、コストが比較的低いために、二酸化ケイ素コーティングの積層結果と精度の制御がし易く、安定した生産効率及び一番大きな経済効果が得られる。
【００３５】
真空蒸着法によって複数層の第二塗層８を隣接する第一塗層７の間に蒸着する。第二塗層８はジルコニア、五酸化三チタン、酸化チタン、又はジルコニアと酸化チタンとからなる混合材料である。第二塗層８の材質安定性が高く、また屈折率も高いために、第二塗層８の積層結果と精度の制御がし易く、かつ第一塗層７に合わせてレンズ基板でのブルーレイ及び赤外光の遮断効果を得ることができる。
複数層の第一塗層７と複数層の第二塗層８が積層して形成された多層積層構造を通して、光学レンズで光の中の一部のブルーレイ及び赤外光を遮断することによって、目の保護効果を達成する。発明者が長期間にわたり試験した結果、レンズ基板１に５層又は７層の積層構造を蒸着したとき、一番積層効果が良いことを発見した。
【００３６】
更にブルーレイ及び赤外光の遮断率（反射率）は各層構造の積層結果によって決められ、かつその積層結果は光学レンズの色に影響を与える。即ち使用者がブルーレイ及び赤外光を遮断するレンズを製造するとき、使用者は各層の積層構造の厚さ割合を計算し、求める結果を得る。光学レンズが遮断するブルーレイが多ければ多いほど、レンズのベースカラーの変化が大きくなる。かつ赤外光は不可視光であるために、積層構造の変化への影響は人間の目には見えない。ゆえに各層の積層構造の厚さ及び色は固定値ではなく、使用者のニーズによって調整する。
【００３７】
例えば本発明を日常生活で最もよく使うメガネレンズに用いるとき、高透視度は非常に重要である。発明者の実験テストの結果により、別々に調整するブルーレイ及び赤外光の遮断率が１５〜４０％に達するとき、光学レンズは積層により淡黄色又は淡褐色を呈し、かつ透視度は９７％以上にも達する。
また、本発明をサングラスの光学レンズに用いるとき、積層構造を調整することにより４０％以上のブルーレイ及び赤外光の遮断率を達成し、かつ一番目の保護効果が良い。当然、もし使用者は遮断色を変え、又は他の特殊色又は機能を付け加えるとき、積層構造を調整し、又は他の塗層を付け加えることによって、求める結果を得ることができる。
【００３８】
ゆえに、本発明は、真空蒸着法によってレンズ基板１に複数層の二酸化ケイ素層２と複数層のジルコニア層３、五酸化三チタン層４、酸化チタン層５、又はジルコニアと酸化チタンとからなる混合材料層６を交互積層することにより、光学レンズは一部のブルーレイ及び赤外光の遮断効果を形成し、かつ目をさわやかに維持させ、黄斑部病変及び白内障の予防効果を達成することによって、目の疲労感を軽減させ、また見つめる時間を長くすることができる。
【符号の説明】
【００３９】
１  ・・・レンズ基板、
１０・・・蒸着予定面、
２  ・・・二酸化ケイ素層、
３  ・・・ジルコニア層、
４  ・・・五酸化三チタン層、
５  ・・・酸化チタン層、
６  ・・・ジルコニアと酸化チタンとからなる混合材料層、
７  ・・・第一塗層、
８  ・・・第二塗層。
【図１】
2016042178.tif 000003
【図２】
2016042178.tif 000004
【図３】
2016042178.tif 000005
【図４】
2016042178.tif 000006
【図５】
2016042178.tif 000007
【図６】
2016042178.tif 000008